(57)【要約】【課題】イオン液体を含有するＡｌめっき液の高い腐食性にも拘わらず、Ａｌ２Ｃｌ７−の濃度を精度高く定量分析することができるＡｌめっき液の分析方法を提供する。【解決手段】塩化アルミニウムおよびアルキルイミダゾリウムクロライドの混合比率が異なる複数の基準イオン液体についてラマン強度の測定を行い、一定の波数に出現する規格ピークの強度で規格化されたＡｌ２Ｃｌ７−に関わる基準規格値と、Ａｌ２Ｃｌ７−の理論濃度値とにより検量線を作成し、アルミニウムめっき液について同様にラマン強度の測定、規格化することにより得られたＡｌ２Ｃｌ７−に関わる分析用規格値から、検量線に基づきアルミニウムめっき液におけるＡｌ２Ｃｌ７−の濃度を定量して、アルミニウムめっき液における塩化アルミニウムの含有比率を算出するアルミニウムめっき液の分析方法。【選択図】なし【特許請求の範囲】
【請求項１】
塩化アルミニウムおよびアルキルイミダゾリウムクロライドの混合物からなるイオン液体を含有するアルミニウムめっき液の分析方法であって、
前記混合物における前記塩化アルミニウムおよびアルキルイミダゾリウムクロライドの混合比率が異なる複数の基準イオン液体を準備する工程と、
前記基準イオン液体の各々について、ラマン分光法における波数および強度を測定して、基準ピークを測定する工程と、
前記基準イオン液体の各々について、前記基準ピークの内、前記混合比率に関係なく一定の波数に出現する規格ピークの強度を測定する工程と、
前記基準イオン液体の各々について、Ａｌ２Ｃｌ７−に関わる前記基準ピークの強度を、前記規格ピークの強度により規格化してＡｌ２Ｃｌ７−の基準規格値とする工程と、
前記基準イオン液体の各々について、前記混合比率に基づいてＡｌ２Ｃｌ７−の理論濃度値を算出する工程と、
Ａｌ２Ｃｌ７−の前記基準規格値と前記理論濃度値に基づいて検量線を作成する工程と
を有するアルミニウムめっき液の分析方法。
【請求項２】
分析対象の前記アルミニウムめっき液について、ラマン分光法における波数および強度を測定して、分析用基準ピークを測定する工程と、
前記分析用基準ピークの内、前記規格ピークと同じ波数に出現する分析用規格ピークを測定する工程と、
Ａｌ２Ｃｌ７−に関わる前記分析用基準ピークの強度を、前記分析用規格ピークの強度により規格化してＡｌ２Ｃｌ７−の分析用規格値とする工程と、
前記検量線に基づき、前記分析用規格値から前記アルミニウムめっき液におけるＡｌ２Ｃｌ７−の濃度を定量する工程と、
を有する請求項１に記載のアルミニウムめっき液の分析方法。
【請求項３】
さらに、定量された前記Ａｌ２Ｃｌ７−の濃度に基づき、前記アルミニウムめっき液における塩化アルミニウムの含有比率を算出する
請求項２に記載のアルミニウムめっき液の分析方法。
【請求項４】
前記アルミニウムめっき液からの検体のサンプリング、およびサンプリングされた前記検体の前記ラマン分光法による測定を、露点が−１０〜−７０℃のドライ雰囲気下で行う請求項１ないし請求項３のいずれか１項に記載のアルミニウムめっき液の分析方法。
【請求項５】
前記アルキルイミダゾリウムクロライドが、炭素数が１〜３のアルキル基から選ばれたアルキル基の１種を有する請求項１ないし請求項４のいずれか１項に記載のアルミニウムめっき液の分析方法。
【請求項６】
前記アルキルイミダゾリウムクロライドが、エチルメチルイミダゾリウムクロライドである請求項５に記載のアルミニウムめっき液の分析方法。
【請求項７】
塩化アルミニウムとアルキルイミダゾリウムクロライドが所定の比率で混合されてなる混合物を含有するアルミニウムめっき液を用いてめっきを行うアルミニウムめっき製品の製造方法であって、
請求項１ないし請求項６のいずれか１項に記載のアルミニウムめっき液の分析方法を用いて、前記アルミニウムめっき液におけるＡｌ２Ｃｌ７−の濃度を定量分析し、
前記濃度に基いて前記混合物の前記比率を調整して、前記アルミニウムめっき液における前記Ａｌ２Ｃｌ７−の濃度を所定の値とする
アルミニウムめっき製品の製造方法。
【発明の詳細な説明】
【技術分野】
【０００１】
本発明は、ラマン分光法を用いてイオン液体を含有するアルミニウムめっき液を定量分析するアルミニウムめっき液の分析方法および前記アルミニウムめっき液の分析方法を利用したアルミニウムめっき製品の製造方法に関する。
【背景技術】
【０００２】
アルミニウム（Ａｌ）は電気伝導性、耐腐食性、熱伝導性、軽量性などに優れており、キャパシタやリチウムイオン電池などの蓄電デバイスの電極材料として広く用いられている。具体的な一例として、リチウムイオン電池の正極には、Ａｌ箔の表面に活物質を塗布した正極材料が使用されている。
【０００３】
そして、近年、単位面積当たりの活物質利用率を向上させるために、Ａｌ箔に替えて三次元網目構造のＡｌ多孔体の使用が提案されている（例えば、特許文献１）。
【０００４】
このようなＡｌ多孔体は、連通気孔を有する発泡ウレタン等の樹脂多孔体を支持体として、めっきによりＡｌ被覆を施した後、樹脂多孔体を熱処理により分解、除去することにより作製される。
【０００５】
上記のＡｌめっきに際しては、水溶液系のめっき液を用いためっきが困難であるため、非水系の溶融塩めっき液を用いためっきが一般に行われており、溶融塩めっき液の内でも、多孔質樹脂支持体の溶解や分解を抑制するために、「イオン液体」と言われる融点が１００℃以下の溶融塩が好ましく用いられている。
【０００６】
このようなイオン液体を含有するＡｌめっき液として、塩化アルミニウム（ＡｌＣｌ３）とアルキルイミダゾリウムクロライドとの混合物があり、その内でも、ＡｌＣｌ３とエチルメチルイミダゾリウムクロライド（ＥＭＩＣ）との混合物（ＡｌＣｌ３−ＥＭＩＣ）が一般的に使用されている。
【０００７】
このようなＡｌＣｌ３−ＥＭＩＣを含むイオン液体を含有するＡｌめっき液を用いたＡｌめっきは、従来、比較的短時間で行われており、めっき液の管理に関しては、Ａｌめっき液を作製する際に、ＡｌＣｌ３とＥＭＩＣのモル比をめっき効率が最も良いとされる２：１に調整しておくだけで充分であると考えられていた。
【０００８】
即ち、前記イオン液体を含有するＡｌめっきのめっき浴中では、ＡｌＣｌ３はＡｌＣｌ４−とＡｌ２Ｃｌ７−との形で存在し、このうちＡｌの電析に寄与するのはＡｌ２Ｃｌ７−である。このため、通常、めっき浴は、Ａｌめっき液を作製する際にこのＡｌ２Ｃｌ７−の濃度が最大となるように、ＡｌＣｌ３とＥＭＩＣのモル比が２：１に調整される。
【先行技術文献】
【特許文献】
【０００９】
【特許文献１】特開２０１１−２２２４８３号公報
【発明の概要】
【発明が解決しようとする課題】
【００１０】
しかしながら、前記した樹脂多孔体へのＡｌめっきは、長尺帯状の支持体を連続的にロールから巻き出し、めっき浴を通過させてめっきを施した後、ロールに巻き取る、所謂ロールトゥロール（Ｒｏｌｌ  ｔｏ  Ｒｏｌｌ）方式を用いて行われるため、長時間で連続的なめっきが必要になってきている。
【００１１】
このように長時間で連続的なめっきを行う場合、時間的経過に伴ってめっき浴中のＡｌめっき液の組成（ＡｌＣｌ３とＥＭＩＣの比率）が変化して、最適とされる比率２：１からずれてくる。例えば、めっき時のジュール発熱によりめっき浴の温度が上昇して１００℃を超えると、Ａｌめっき液中のＡｌＣｌ３が昇華してＡｌＣｌ３の濃度の減少を招くため、ＡｌＣｌ３とＥＭＩＣの比率が変化する。そしてこのような比率の変化が生じると、それに伴ってＡｌの電析に寄与するＡｌ２Ｃｌ７−の濃度が減少する。
【００１２】
このようにＡｌの電析に寄与するＡｌ２Ｃｌ７−の濃度が減少すると、安定した品質のＡｌめっきが困難となり、製品品質の不安定化を招く恐れがある。このため、めっき中に適宜Ａｌめっき液の組成を分析して、めっき処理の開始から終了までの間、Ａｌ２Ｃｌ７−の濃度が最大となる、即ち、Ａｌめっき液の組成が絶えず２：１となるように、適切に維持、管理する必要があり、Ａｌめっき液を定量的に分析、具体的にはＡｌめっき液中のＡｌ２Ｃｌ７−の濃度を定量的に分析する適切な分析方法が必要になってきた。
【００１３】
しかしながら、イオン液体を含有するＡｌめっき液は一般に腐食性が高いため、汎用的な分析方法を適用することが困難であるという問題があった。このような腐食性が高い液体を非接触で測定する方法としては、赤外分光法やラマン分光法が挙げられる。
【００１４】
この内、赤外分光法の場合には、測定領域が４０００〜６００ｃｍ−１に限られているため、Ａｌ２Ｃｌ７−等のＡｌ化合物のスペクトルが計測される領域である４００ｃｍ−１を超える長波長の範囲については適用できない。
【００１５】
一方、ラマン分光法は、Ａｌ化合物の測定が可能であるが、ラマン強度が安定しないため、一般的に定量分析には向かないとされている分析方法である。
【００１６】
このように、イオン液体を含有するＡｌめっき液を定量分析する適当な分析方法が無かったため、適切な分析方法、特にＡｌの電析に寄与するＡｌ２Ｃｌ７−の濃度を精度高く定量分析することができる分析方法の開発が求められていた。
【００１７】
そこで、本発明は、イオン液体を含有するＡｌめっき液の高い腐食性にも拘わらず、Ａｌ２Ｃｌ７−の濃度を精度高く定量分析することができるＡｌめっき液の分析方法を提供することを課題とする。
【課題を解決するための手段】
【００１８】
ラマン分光法は、前記した腐食性が高い液体を非接触で測定できることに加え、オンラインでリアルタイムに分析を行うことが可能である。また、市販のラマン分光分析装置の中には小型のラマン分光分析装置もあり、大きなスペースを必要としない。
【００１９】
本発明者は、上記の利点に注目してラマン分光法をＡｌめっき液の定量分析に適用する方法について種々の実験を行った。
【００２０】
その結果、検体をドライ雰囲気で調製し、且つ水分の影響を受けにくい条件で測定したときにＡｌ２Ｃｌ７−のラマン強度が安定することが分かった。
【００２１】
通常、Ａｌめっきは、Ａｌめっき液が水と反応することを防ぐため、ドライ雰囲気で行われている。また、めっき浴には電流が流れているためＡｌめっき液に水分が浸入しても電気分解される。このため、Ａｌめっき液は常時ドライな状態に保たれており、このようなＡｌめっき液を採取し水分の浸入を抑制してラマン分光法により測定することにより、容易にＡｌ２Ｃｌ７−の濃度を精度高く定量分析することができる。
【００２２】
そして、水分の浸入を抑制するための好ましい雰囲気についてさらに検討を行ったところ、検体のサンプリングおよびラマン強度の測定を露点が−１０〜−７０℃のドライ雰囲気下で行った場合、ラマン強度がより確実に安定して、より精度の高い定量分析を行うことができることが分かった。
【００２３】
また、Ａｌ２Ｃｌ７−の濃度が異なる種々の検体を用意し、ラマン強度とＡｌ２Ｃｌ７−の濃度との関係を調べた。その結果、Ａｌ２Ｃｌ７−のラマン強度とＡｌ２Ｃｌ７−の濃度との間には優れた相関性があることが分かり、予め検量線を作成しておくことにより、分析をより迅速に行うことが可能になることが分かった。
【００２４】
具体的には、まず、塩化アルミニウムおよびアルキルイミダゾリウムクロライドの混合比率が異なる複数の基準イオン液体を準備し、各基準イオン液体についてラマン分光法における波数および強度を測定して基準ピークの測定を行う。次に、得られた基準ピークの内から、例えば、ＥＭＩＣのピーク強度のように、塩化アルミニウムおよびアルキルイミダゾリウムクロライドの混合比率に関係なく一定の波数に出現する規格ピークの強度を測定する。その後、各基準イオン液体についてＡｌ２Ｃｌ７−に関わる基準ピークの強度を規格ピークの強度を用いて規格化してＡｌ２Ｃｌ７−の基準規格値とする。
【００２５】
並行して、各基準イオン液体におけるＡｌ２Ｃｌ７−の理論濃度値を、塩化アルミニウムおよびアルキルイミダゾリウムクロライドの混合比率に基づいて算出する。
【００２６】
次に、上記で得られたＡｌ２Ｃｌ７−の基準規格値とＡｌ２Ｃｌ７−の理論濃度値とを用いて、Ａｌ２Ｃｌ７−の基準規格値とＡｌ２Ｃｌ７−の理論濃度値との関係を示す検量線を作成する。このように検量線を予め作成しておくことにより、Ａｌめっき液の定量分析をより迅速に行うことができる。
【００２７】
即ち、分析対象のＡｌめっき液について、上記と同様にして、ラマン分光法における波数および強度を測定して分析用基準ピークの測定を行い、得られた分析用基準ピークの内から、Ａｌ２Ｃｌ７−に関わる分析用基準ピークを、上記規格ピークと同じ波数に出現する分析用規格ピークを用いて規格化してＡｌ２Ｃｌ７−の分析用規格値とすることにより、この分析用規格値を前記の検量線に照らし合わせるだけで、Ａｌめっき液におけるＡｌ２Ｃｌ７−の濃度を精度高く定量することができる。
【００２８】
そして、ラマン分光法は、前記の通りオンラインでリアルタイムに分析を行うことが可能であるため、分析結果に基づいてめっき浴の組成の調整を遅延せずに実施することができ、めっき浴の組成を常時適切な組成に維持することが可能となる。また、市販のラマン分光分析装置の中には小型のラマン分光分析装置もあり、大きなスペースを必要としない。
【００２９】
請求項１ないし請求項４に記載の発明は、上記の知見に基づく発明である。
【００３０】
即ち、請求項１に記載の発明は、
塩化アルミニウムおよびアルキルイミダゾリウムクロライドの混合物からなるイオン液体を含有するアルミニウムめっき液の分析方法であって、
前記混合物における前記塩化アルミニウムおよびアルキルイミダゾリウムクロライドの混合比率が異なる複数の基準イオン液体を準備する工程と、
前記基準イオン液体の各々について、ラマン分光法における波数および強度を測定して、基準ピークを測定する工程と、
前記基準イオン液体の各々について、前記基準ピークの内、前記混合比率に関係なく一定の波数に出現する規格ピークの強度を測定する工程と、
前記基準イオン液体の各々について、Ａｌ２Ｃｌ７−に関わる前記基準ピークの強度を、前記規格ピークの強度により規格化してＡｌ２Ｃｌ７−の基準規格値とする工程と、
前記基準イオン液体の各々について、前記混合比率に基づいてＡｌ２Ｃｌ７−の理論濃度値を算出する工程と、
Ａｌ２Ｃｌ７−の前記基準規格値と前記理論濃度値に基づいて検量線を作成する工程と
を有するアルミニウムめっき液の分析方法である。
【００３１】
また、請求項２に記載の発明は、
分析対象の前記アルミニウムめっき液について、ラマン分光法における波数および強度を測定して、分析用基準ピークを測定する工程と、
前記分析用基準ピークの内、前記規格ピークと同じ波数に出現する分析用規格ピークを測定する工程と、
Ａｌ２Ｃｌ７−に関わる前記分析用基準ピークの強度を、前記分析用規格ピークの強度により規格化してＡｌ２Ｃｌ７−の分析用規格値とする工程と、
前記検量線に基づき、前記分析用規格値から前記アルミニウムめっき液におけるＡｌ２Ｃｌ７−の濃度を定量する工程と、
を有する請求項１に記載のアルミニウムめっき液の分析方法である。
【００３２】
また、請求項３に記載の発明は、
さらに、定量された前記Ａｌ２Ｃｌ７−の濃度に基づき、前記アルミニウムめっき液における塩化アルミニウムの含有比率を算出する
請求項２に記載のアルミニウムめっき液の分析方法である。
【００３３】
また、請求項４に記載の発明は、
前記アルミニウムめっき液からの検体のサンプリング、およびサンプリングされた前記検体の前記ラマン分光法による測定を、露点が−１０〜−７０℃のドライ雰囲気下で行う請求項１ないし請求項３のいずれか１項に記載のアルミニウムめっき液の分析方法である。
【００３４】
次に、アルキルイミダゾリウムクロライドの内でも、炭素数が１〜３のアルキル基から選ばれたアルキル基の１種を有するアルキルイミダゾリウムクロライドが前記のイオン液体を含むアルミニウムめっき液の分析に好ましい。
【００３５】
このような炭素数が１〜３のアルキル基から選ばれたアルキル基の１種を有するアルキルイミダゾリウムクロライドとしては、前記したＥＭＩＣに加え、ジメチルイミダゾリウムクロライド、ジエチルイミダゾリウムクロライド、プロピルメチルイミダゾリウムクロライドなどを挙げることができる。
【００３６】
そして、前記したアルキルイミダゾリウムクロライドの内でも、ＥＭＩＣが特に好ましい。
【００３７】
請求項５および請求項６に記載の発明は、上記の知見に基づく発明である。
【００３８】
即ち、請求項５に記載の発明は、
前記アルキルイミダゾリウムクロライドが、炭素数が１〜３のアルキル基から選ばれたアルキル基の１種を有する請求項１ないし請求項４のいずれか１項に記載のアルミニウムめっき液の分析方法である。
【００３９】
また、請求項６に記載の発明は、
前記アルキルイミダゾリウムクロライドが、エチルメチルイミダゾリウムクロライドである請求項５に記載のアルミニウムめっき液の分析方法である。
【００４０】
前記したように、ラマン分光法はオンラインでリアルタイムに分析を行うことが可能であるため、分析結果に基づいてめっき浴の組成の調整を遅延せずに実施することができ、めっき浴の組成を常時適切な組成に維持することが可能となる。この結果、長時間で連続的なめっきを行う場合であっても、安定した品質のＡｌめっき製品を製造することができる。
【００４１】
具体的には、Ａｌめっき液におけるＡｌ２Ｃｌ７−の濃度が上記のラマン分光法による分析により減少していることが判明した場合には、ＡｌＣｌ３をＡｌめっき液に補充して、めっき浴の組成をＡｌＣｌ３：ＥＭＩＣ＝２：１（モル比率）に回復させることにより、Ａｌ２Ｃｌ７−の濃度を好適に維持、管理することができる。
【００４２】
請求項７に記載の発明は、上記の知見に基く発明であり、
塩化アルミニウムとアルキルイミダゾリウムクロライドが所定の比率で混合されてなる混合物を含有するアルミニウムめっき液を用いてめっきを行うアルミニウムめっき製品の製造方法であって、
請求項１ないし請求項６のいずれか１項に記載のアルミニウムめっき液の分析方法を用いて、前記アルミニウムめっき液におけるＡｌ２Ｃｌ７−の濃度を定量分析し、
前記濃度に基いて前記混合物の前記比率を調整して、前記アルミニウムめっき液における前記Ａｌ２Ｃｌ７−の濃度を所定の値とする
アルミニウムめっき製品の製造方法である。
【発明の効果】
【００４３】
本発明によれば、イオン液体を含有するＡｌめっき液の高い腐食性にも拘わらず、Ａｌ２Ｃｌ７−の濃度を精度高く定量分析することができるＡｌめっき液の分析方法を提供することができる。
【００４４】
また、長時間で連続的なめっきを行う場合であっても、前記Ａｌめっき液の分析方法を用いてＡｌめっき液の組成を適切に維持、管理することにより、安定した品質のＡｌめっき製品を製造することができるＡｌめっき製品の製造方法を提供することができる。
【図面の簡単な説明】
【００４５】
【図１】本発明の実施の形態で測定されたイオン液体Ａｌめっき液のラマンスペクトルの１例を示す図である。
【発明を実施するための形態】
【００４６】
以下、本発明を実施の形態に基づき説明する。なお、以下の実施の形態においては、Ａｌめっき液として、ＡｌＣｌ３およびＥＭＩＣからなるイオン液体を含有するめっき液を用いている。
【００４７】
１．ラマン分光法
最初に、ラマン分光法の概要について説明する。
【００４８】
ラマン分光法は、物質に単色光（レーザー）を照射して励起させ、それによりラマン散乱される光をスペクトルとして得、得られたスペクトルに基づいてその物質を測定する方法であり、ラマン散乱測定方法とも呼ばれる。
【００４９】
前記したように、イオン液体を含有するＡｌめっき液は反応性に富んでおり、水分と激しく反応する。そこで、イオン液体を含有するＡｌめっき液を石英セルなどに封入して検体を作製する場合や、この検体を用いて測定を行う場合には、水分の影響を避けるため、十分に低露点のドライ雰囲気下、例えば、露点が−１０〜−７０℃のドライ雰囲気のグローブボックス内等で行うことが好ましい。
【００５０】
そして、照射する励起光としては、波長が７８５ｎｍのＡｒレーザを用いることが好ましい。
【００５１】
２．Ａｌ２Ｃｌ７−の濃度の定量方法
【００５２】
次に、上記のラマン分光法に基づいてＡｌ２Ｃｌ７−の濃度の定量を行う手順を具体的に説明する。
【００５３】
（１）検量線の作成
まず、Ａｌ２Ｃｌ７−の濃度の定量に用いる検量線を作成する。
【００５４】
（ａ）基準イオン液体の調製およびＡｌ２Ｃｌ７−の理論濃度の算出
最初に、Ａｌ２Ｃｌ７−の濃度が異なる複数種類の基準イオン液体を検量線作成用検体として準備する。
【００５５】
このとき、各基準イオン液体中のＡｌ２Ｃｌ７−の濃度は、ＡｌＣｌ３とＥＭＩＣの混合比率（モル比率）によって理論的に算出することができることを利用する。
【００５６】
即ち、イオン液体中においてＥＭＩＣはＥＭＩ＋とＣｌ−とに解離するが、そこにＡｌＣｌ３があると、イオン液体全体における正負の電荷のバランスを取るために、Ｃｌ−がＡｌＣｌ３と結びついてＡｌＣｌ４−を生成する。しかし、ＡｌＣｌ３の比率が高くなってくると、ＡｌＣｌ４−のままでは正負の電荷のバランスが取れなくなるため、ＡｌＣｌ４−が順次ＡｌＣｌ３と結びついてＡｌＣｌ７−を生成して、安定化する。
【００５７】
例えば、ＥＭＩＣ：ＡｌＣｌ３＝１：１（ＡｌＣｌ３のモル比率：５０％）の場合には、全てがＡｌＣｌ４−となり、ＡｌＣｌ７−の濃度（モル濃度）は０％となる。そして、ＥＭＩＣ：ＡｌＣｌ３＝２：３（ＡｌＣｌ３のモル比率：６０％）の場合には、ＡｌＣｌ４−とＡｌＣｌ７−とが半々に生成されて、ＡｌＣｌ７−の濃度は５０％となる。また、ＥＭＩＣ：ＡｌＣｌ３＝１：２（ＡｌＣｌ３のモル比率：６７％）の場合には、全てがＡｌＣｌ７−となり、ＡｌＣｌ７−の濃度は１００％となる。
【００５８】
このように、ＡｌＣｌ３とＥＭＩＣの混合比率（モル比率）を定めることにより、イオン液体中のＡｌ２Ｃｌ７−の濃度を理論的に算出することができる。
【００５９】
上記に基づき、ＡｌＣｌ３のモル比率が５０％、６０％、６７％の３種類のＡｌ２Ｃｌ７−の濃度が異なる基準イオン液体を窒素雰囲気グローブボックス内で調製することにより、サンプル１、サンプル２、サンプル３の検量線作成用検体を準備する。
【００６０】
（ｂ）基準ピークの測定
次に、各サンプルを石英セルに封入し、励起波長７８５ｎｍ、測定範囲（ラマンシフト）１０００〜２００ｃｍ−１でラマン散乱測定を行い、図１に示すような基準ピークの波形を得る。なお、図１はサンプル３を測定して得られた波形であり、縦軸は強度（ラマン強度）（ｃｎｔ）、横軸はラマンシフト（ｃｍ−１）である。
【００６１】
図１に示すように、Ａｌ２Ｃｌ７−に関わる基準ピークはラマンシフト３１０．１ｃｍ−１と３７８．６ｃｍ−１に表れる。また、６００ｃｍ−１のピークは、ＡｌＣｌ３とＥＭＩＣとの混合比率の変化に関係なく一定の波数に出現するＥＭＩＣに関わる基準ピークである。
【００６２】
（ｃ）基準規格値の算定
次に、上記Ａｌ２Ｃｌ７−に関わる基準ピークを、ＥＭＩＣに関わる基準ピークにより規格化することにより、Ａｌ２Ｃｌ７−の基準規格値を算出する。
【００６３】
（ｄ）検量線の作成
その後、得られたＡｌ２Ｃｌ７−の基準規格値を縦軸、Ａｌ２Ｃｌ７−の理論濃度を横軸として、複数プロットすることにより、検量線を作成する。
【００６４】
（２）Ａｌめっき液におけるＡｌ２Ｃｌ７−の濃度の定量
次に、分析対象であるＡｌめっき液におけるＡｌ２Ｃｌ７−の濃度の定量について説明する。
【００６５】
ラインで使用中のめっき浴からＡｌめっき液をサンプリングして検体を作製した後、同様に、ラマン散乱測定を行い、分析用基準ピークを測定する。その後、Ａｌ２Ｃｌ７−に関わる分析用基準ピークの強度を、前記規格ピークと同じ波数に出現する分析用規格ピークにより規格化してＡｌ２Ｃｌ７−の分析用規格値とする。得られたＡｌ２Ｃｌ７−の分析用規格値を、検量線と照らし合わせて対比することにより、Ａｌめっき液におけるＡｌ２Ｃｌ７−の濃度を求める。
【００６６】
（３）Ａｌめっき液におけるＡｌ２Ｃｌ７−の濃度管理
以上のように、本実施の形態のイオン液体を含むＡｌめっき液の分析方法によれば、腐食性が高くて測定が困難なＡｌめっき液におけるＡｌ２Ｃｌ７−の濃度をオンラインでリアルタイムに測定することが可能となる。そして、規格化された測定結果を用いて分析を行っているため、高い精度で分析を行うことができる。
【００６７】
そして、得られたＡｌ２Ｃｌ７−の濃度は、前記したように、ＡｌＣｌ３とＥＭＩＣのモル比と対応しているため、Ａｌ２Ｃｌ７−の濃度からアルミニウムめっき液における塩化アルミニウムの含有比率を算出することができる。そして、その結果に基づいて、直ちに、ＡｌＣｌ３とＥＭＩＣのモル比を調節することができるため、常時、Ａｌめっき液の組成を適切に管理することができる。
【００６８】
３．アルミニウムめっき製品の製造
長時間、連続的なめっきを行った場合、Ａｌ２Ｃｌ７−が消費されて、Ａｌ２Ｃｌ７−の濃度が減少してくる。また、前記したように、ＡｌＣｌ３の昇華などによってＡｌＣｌ３のモル比が低下してくるため、Ａｌ２Ｃｌ７−の濃度がさらに減少する。この結果、安定した品質のＡｌめっきが困難となり、製品品質の不安定化を招く。
【００６９】
そこで、分析結果に基づいてＡｌめっき液の組成の調整を行う必要があるが、本実施の形態においては、ラマン分光法を用いてオンラインでリアルタイムに分析を行っているため、分析結果に基づいて、即時にＡｌめっき液の組成を調整することができ、Ａｌ２Ｃｌ７−の濃度を常時ほぼ１００％に維持、管理することができる。
【００７０】
具体的には、ラマン分光法による分析により、Ａｌめっき液におけるＡｌ２Ｃｌ７−の濃度が予め定められた下限値（例えば９０％）を下回っていることが判明した場合には、ＡｌＣｌ３をＡｌめっき液に補充して、Ａｌ２Ｃｌ７−の濃度を１００％に回復させる。このとき、補充量は、前記したＡｌＣｌ３とＥＭＩＣの混合比率（モル比率）を定めることにより、イオン液体中のＡｌ２Ｃｌ７−の濃度を理論的に算出することができることを利用して、適切に算出することができる。
【００７１】
このように、本実施の形態によれば、Ａｌ２Ｃｌ７−の濃度を常時ほぼ１００％に維持、管理することができるため、長時間で連続的なめっきを行う場合であっても、安定した品質のＡｌめっき製品を製造することができる。
【００７２】
以上、本発明を実施の形態に基づいて説明したが、本発明は上記の実施の形態に限定されるものではない。本発明と同一および均等の範囲内において、上記の実施の形態に対して種々の変更を加えることができる。
【図１】
2014105352.tif 000002